(57)【要約】【課題】スメア、スティッキング、部材汚れ防止および被転写材の巻き付きを発生することなく、耐オフセット性、定着性、耐ブロッキング性、及び保存性が良好であり、加熱定着方式の画像形成装置に好適に使用し得る現像剤を得る。【解決手段】バインダー樹脂中に、１０〜５０％の結晶化度を有する結晶性樹脂を含有し、昇温時のＤＳＣ吸熱ピークの温度と、降温時のＤＳＣ発熱ピークの温度とが異なる現像剤。【選択図】    なし【特許請求の範囲】
【請求項１】
１０〜５０％の結晶化度を有する結晶性樹脂を含有するバインダー樹脂、及び着色剤を含み、その示差熱分析装置により測定されるＤＳＣ曲線において、昇温時のＤＳＣ吸熱ピークの温度と、降温時のＤＳＣ発熱ピークの温度とが異なる現像剤。
【請求項２】
結晶性樹脂を含有するバインダー樹脂、及び着色剤を含み、その示差熱分析装置により測定されるＤＳＣ曲線において、昇温時のＤＳＣ吸熱ピークの温度が１００ないし１３５℃、降温時のＤＳＣ発熱ピークの温度が７０ないし１２０℃、該ＤＳＣ発熱ピークに対する該ＤＳＣ吸熱ピークの熱量比が１ないし２である現像剤。
【請求項３】
結晶性樹脂を含有するバインダー樹脂、及び着色剤を含み、その示差熱分析装置により測定されるＤＳＣ曲線において、昇温時のＤＳＣ吸熱ピークの立ち上がり温度が、ＤＳＣ吸熱ピークの温度と該ＤＳＣ吸熱ピークの温度より３０℃低い温度との間であり、かつ降温時のＤＳＣ発熱ピークの立ち上がり温度が、ＤＳＣ発熱ピークの温度と該ＤＳＣ発熱ピークの温度より２０℃高い温度との間である現像剤。
【請求項４】
結晶性樹脂を含有するバインダー樹脂、及び着色剤を含み、その示差熱分析装置により測定されるＤＳＣ曲線において、降温時のＤＳＣ発熱ピークの温度をｙ、及びその降温速度をｘとするとき、下記関係式を満足する現像剤。
ｙ＝−ａ×Ｌｎ（ｘ）＋ｂ
０．５≦ａ≦１０，  ６０≦ｂ≦１００
【発明の詳細な説明】
【技術分野】
【０００１】
本発明は、電子写真法、静電印刷法、磁気記録法等における静電荷像、磁気潜像を現像するための現像剤に係り、特に、加熱定着方式の画像形成装置に適する現像剤に関する。
【背景技術】
【０００２】
近年の省エネルギー対策として、具体的には、薄肉の芯金を有する加熱ローラを使用し、加熱ローラ自体が保持し得る熱量すなわち熱容量を低減し、蓄熱までの時間を短縮するということが行われている。この場合、その低い熱容量のために、転写材例えば紙が通過する時に加熱ローラ表面の温度低下が顕著となる。
【０００３】
一方、トナーには、シリコンオイルの供給装置を使用することなく、そのかわりに、トナー中からオフセット防止剤を供給しようという考えがあり、トナー中に低分子量ポリエチレン、低分子量ポリプロピレンなどの離型剤を添加する方法が提案されている（例えば、特許文献１参照。）。
【０００４】
使用されるワックス類は、トナーの低温時や高温時の耐オフセット性の向上や、低温時の定着性の向上に有効である。しかしながら、これらの性能を向上させる反面、耐ブロッキング性を悪化させ、また、画像形成装置内の昇温などによって熱にさらされると現像性を悪化させ、さらには長期放置時にワックスがグル−ミングして現像性を悪化させるといった問題があった。
【０００５】
このように、従来のトナーには、耐オフセット性、定着性、耐ブロッキング性、及び保存性等のすべてを満足するものは無く、何らかの問題点が生じていた。
【特許文献１】特公昭５２−３３０４号公報
【発明の開示】
【発明が解決しようとする課題】
【０００６】
本発明は、スメア、スティッキング、部材汚れ防止および被転写材の巻き付きを発生することなく、耐オフセット性、定着性、耐ブロッキング性、及び保存性が良好であり、加熱定着方式の画像形成装置に好適に使用し得る現像剤を得ることを目的とする。
【課題を解決するための手段】
【０００７】
本発明は、第１に、１０〜５０％の結晶化度を有する結晶性樹脂を含有するバインダー樹脂、及び着色剤を含み、その示差熱分析装置により測定されるＤＳＣ曲線において、昇温時のＤＳＣ吸熱ピークの温度と、降温時のＤＳＣ発熱ピークの温度とが異なる現像剤を提供する。
【０００８】
本発明は、第２に、結晶性樹脂を含有するバインダー樹脂、及び着色剤を含み、その示差熱分析装置により測定されるＤＳＣ曲線において、昇温時のＤＳＣ吸熱ピークの温度が１００ないし１３５℃、降温時のＤＳＣ発熱ピークの温度が７０ないし１２０℃、ＤＳＣ発熱ピークに対する該ＤＳＣ吸熱ピークの熱量比が１ないし２である現像剤を提供する。
【０００９】
本発明は、第３に、結晶性樹脂を含有するバインダー樹脂、及び着色剤を含み、その示差熱分析装置により測定されるＤＳＣ曲線において、昇温時のＤＳＣ吸熱ピークの立ち上がり温度が、ＤＳＣ吸熱ピークの温度とＤＳＣ吸熱ピークの温度より３０℃低い温度との間であり、かつ降温時のＤＳＣ発熱ピークの立ち上がり温度が、ＤＳＣ発熱ピークの温度とＤＳＣ発熱ピークの温度より２０℃高い温度との間である現像剤を提供する。
【００１０】
本発明は、第４に、結晶性樹脂を含有するバインダー樹脂、及び着色剤を含み、その示差熱分析装置により測定されるＤＳＣ曲線において、降温時のＤＳＣ発熱ピークの温度をｙ、及びその降温速度をｘとするとき、下記関係式を満足する現像剤を提供する。
【００１１】
ｙ＝−ａ×Ｌｎ（ｘ）＋ｂ
０．５≦ａ≦１０，  ６０≦ｂ≦１００
【発明の効果】
【００１２】
本発明によれば、優れた耐オフセット性が得られて、その定着可能温度域が広くなり、優れた定着性が得られて、定着率が高い現像剤が得られる。また、耐ブロッキング性、及び保存性が良好となる。
【発明を実施するための最良の形態】
【００１３】
本発明者らは、上記従来技術の問題を改善すべく、鋭意検討を重ねた結果、現像剤に含まれるバインダー樹脂成分として、特定の熱的特性を有する結晶性物質（線状化合物）を使用することにより、優れた現像剤の耐オフセット性、定着性、耐ブロッキング性、及び保存性が得られることを見出し、かかる知見に基いて、本発明を完成するに至った。
【００１４】
本発明の第１の観点に係る現像剤は、結晶性樹脂を含有するバインダー樹脂、及び着色剤を含む現像剤であって、使用される結晶性樹脂は１０〜５０％の結晶化度を有し、また、この現像剤は、その示差走査熱量計を用いた示差熱分析装置により測定されるＤＳＣ曲線において、昇温時のＤＳＣ吸熱ピーク温度と、降温時のＤＳＣ発熱ピーク温度とが異なることを特徴とする。
【００１５】
本発明によれば、１０〜５０％の結晶化度を有する結晶性樹脂を含有し、昇温時のＤＳＣ吸熱ピーク温度と、降温時のＤＳＣ発熱ピーク温度とが異なる現像剤を使用することにより、優れた耐オフセット性が得られて、その定着可能温度域が広くなり、優れた定着性が得られて、定着率が高くなる。また、耐ブロッキング性、及び保存性が良好となる。耐オフセット性としては、定着器により加熱された直後に急激に粘度が低下してトナーの紙への定着性が向上するため低温オフセットが向上する。さらに、定着後、低い温度まで徐々に粘度が高くなってトナーの定着ローラへの付着が軽減されるため高温オフセットが良好になる。
【００１６】
本発明に係る現像剤を示差熱分析装置により測定して得られるＤＳＣ曲線の一例を図１に示す。
【００１７】
図中、曲線１０１は降温時の熱量の変化を、曲線１０２は昇温時の熱量の変化を示している。
【００１８】
示差熱分析装置による測定では、まず、０℃にて１分間放置した後、１０℃／分で２００℃まで昇温し、その際に測定される吸熱ピークを示す温度を求めることができる。次に、２００℃にて１分間放置する。その後、１０℃／分の条件で降温し、その際に測定される最大の発熱ピークを示す温度を求めることができる。示差熱分析装置としては、例えばパーキンエルマー社製のＤＳＣ−７等を使用することが出来る。
【００１９】
曲線１０１に示すように、昇温時は、温度Ｔ1（以下、吸熱の立ち上がり温度という）まで昇温した場合に吸熱が始まり、その吸熱量は吸熱ピーク温度Ｔ2すなわち１３０℃で最大となる。さらに昇温すると吸熱量は急速に低下し、その後、熱量がほぼ一定となる。
【００２０】
また、曲線１０２に示すように、降温時は、温度Ｔ3（以下、発熱の立ち上がり温度という）まで降温した場合に発熱が始まり、その発熱量は発熱ピーク温度Ｔ4すなわち７３．８℃で最大となる。さらに降温すると発熱量は急速に低下し、その後、熱量がほぼ一定となる。
【００２１】
現像剤のＤＳＣ曲線の挙動は、使用される結晶性樹脂の熱的特性に依存する。但し、結晶性樹脂の添加量が少ない場合には、十分なピークが得られない場合がある。
【００２２】
ＤＳＣ発熱ピーク温度は、使用される結晶性の熱的特性の影響により、ＤＳＣ吸熱ピーク温度よりも低温側にシフトし得る。
【００２３】
本発明に使用される結晶性樹脂は、例えばその結晶化度が約１０ないし５０％、好ましくは３０ないし４０％であり、非晶質の樹脂に比べ、温度の増加に対し、その粘度が急唆に減少する狭い温度領域を有する。結晶化度が１０％より低いと溶融に時間がかかり、定着性の向上効果が低下する傾向がある。また、結晶化度が５０％より高いと再結晶化までに時間がかかり、加熱溶融後にかなり低い温度まで冷却しないと再結晶化しないために、重ね合わせた画像が裏写りする現象が発生して、画像の品質を損ねてしまう傾向がある。尚、結晶化度はＸ線回折装置により得られる回折ピーク強度の大きさにより求められる。
【００２４】
本発明では、このような結晶性樹脂として、結晶性ポリエステル樹脂が好ましく使用される。
【００２５】
ポリエステル樹脂について、結晶質特性と非晶質特性の違いを、その溶融特性を表すグラフを用いて示す。
【００２６】
図２に、結晶質特性を有し、１２０℃の軟化点を持つポリエステル樹脂の一例と、非晶質特性を有し、１０５℃の軟化点を持つポリエステル樹脂の一例についてその溶融粘度と温度との関係を表すグラフを示す。
【００２７】
図示するように、グラフ２０１で表される非晶質特性を有するポリエステル樹脂の粘度は、温度の増加に対し、広い温度領域でなだらかに減少する。これに対し、グラフ２０２で表される結晶質特性を有するポリエステル樹脂は、温度の増加に対し、その粘度が急唆に減少する狭い温度領域を有することがわかる。
【００２８】
また、本発明の第２の観点に係る現像剤は、結晶性樹脂を含有するバインダー樹脂、及び着色剤を含む現像剤であって、昇温時のＤＳＣ吸熱ピーク温度が１００ないし１３５℃、かつ降温時のＤＳＣ発熱ピーク温度が７０ないし１２０℃、発熱量に対する吸熱量の熱量比が１ないし２である。
【００２９】
ここでいう発熱量とは、図１の斜線で示す領域１の面積、吸熱量とは、斜線で示す領域２の面積に相当する。
【００３０】
本発明の現像剤を適用し得る定着器の加熱温度は、約１２０℃ないし約２３０℃好ましくは約１２０ないし約１９０℃である。昇温時のＤＳＣ吸熱ピーク温度が１００ないし１３５℃であると、加熱温度で溶融されたバインダー樹脂中の結晶性樹脂が、より低粘度化し得、現像剤が被転写材に接着し易くなる。また、降温時のＤＳＣ発熱ピーク温度が７０ないし１２０℃であると、定着器内で加熱された状態の被転写材が、定着器から搬出されて冷却されたとき、冷却により固化されるバインダー樹脂中の結晶性樹脂がより迅速に固化し、良好な定着性が得られる。
【００３１】
さらに、本発明の第３の観点に係る現像剤は、結晶性樹脂を含有するバインダー樹脂、及び着色剤を含む現像剤であって、昇温時のＤＳＣ吸熱ピークの立ち上がり温度Ｔ1が、ＤＳＣ吸熱ピークの温度Ｔ2とＤＳＣ吸熱ピークの温度Ｔ2より３０℃低い温度との間であり、かつ降温時のＤＳＣ発熱ピークの立ち上がり温度Ｔ3が、ＤＳＣ発熱ピークの温度Ｔ4とＤＳＣ発熱ピークＴ4の温度より２０℃高い温度との間である。
【００３２】
第３の観点に係る現像剤によれば、上述のように、ＤＳＣ吸熱ピークの温度とＤＳＣ吸熱ピークの立ち上がり温度との差が小さく、吸熱の挙動が急嗟である方が好ましい。これにより、バインダー樹脂中の結晶性樹脂が、加熱時により迅速に低粘度化し得、かつ冷却時により迅速に固化し得ることから、定着性を良好にし得る。
【００３３】
さらにまた、本発明の第４の観点に係る現像剤は、結晶性樹脂を含有するバインダー樹脂、及び着色剤を含む現像剤であって、降温時のＤＳＣ発熱ピークの温度をｙ℃、及びその降温速度をｘ℃／分とするとき、下記関係式を満足する。
【００３４】
ｙ＝−ａ×Ｌｎ（ｘ）＋ｂ
０．５≦ａ≦１０，  ６０≦ｂ≦１００
ＤＳＣ発熱ピークの温度は、降温速度により変化する。
【００３５】
示差熱分析により得られるＤＳＣ曲線において、昇温過程での吸熱ピーク温度と、降温過程（再結晶化）における発熱ピーク温度のうち、発熱ピーク温度は、降温速度によって変化する。
【００３６】
このとき、降温速度が早いほど発熱ピーク温度は低くなる。実際の画像形成装置の定着工程において、そのプロセス条件により多少の違いはあるけれども、現像剤が定着器内で加熱される時間は通常約１秒以下、定着温度は例えば約１６０℃である。定着された記録紙は、その後すぐに定着器から排紙され、これにより現像剤は１６０℃の高温環境から例えば２５℃の環境に曝され、その温度は急速に降温する。このような早い降温速度で冷却される場合、記録紙上のトナーに含まれる結晶性樹脂の発熱ピーク温度は、排紙された紙の温度よりも低くなる場合がある。
【００３７】
この場合、排紙直後のトナー中に含有される結晶性樹脂は、結晶化されず、粘性を持った状態にある。このため、排紙されて積み重ねられたとき、隣接する記録紙の裏面に貼り付いて、トナーの裏写りという現象で生ずる場合がある。また、定着ローラとの離型性が悪い場合には、定着ローラに巻き付いたり、定着ローラ表面にトナーが付着していわゆるオフセットを生じることにより、画像を汚して、定着ローラのクリーニング機構の寿命を短くする場合がある。
【００３８】
このような不具合を解決するために、上記式を満足する現像剤を使用することが好ましい。
【００３９】
上記式は、ＤＳＣ測定における降温速度ｘ（℃／分）の対数と発熱ピークｙ（℃）が直線関係にあることを示している。
【００４０】
本発明の第４の観点によれば、この直線の傾きａと切片ｂが０．５≦ａ≦１０，６０≦ｂ≦１００の範囲であることにより、トナーの裏移り、記録紙の巻き付き、オフセット、及びクリーニング機構の寿命低下等の発生を防ぐことが出来る。
【００４１】
図３は、上記関係式で表される降温速度ｘ（℃／分）の対数と発熱ピークｙ（℃）の範囲を表す図を示す。
【００４２】
切片ｂの範囲が重要であり、ｂが６０℃よりも小さな値を示す場合には、トナー、特にトナー中に含有される結晶性樹脂は、結晶化されず、粘性を持った状態にあると考えられる。特に、排紙後に積み重ねられた記録紙の温度が６０℃よりも高いとき、裏写りが起こる可能性がある。一方、ｂが１００℃よりも大きな値を示す場合には、定着装置からの熱を受けたときに十分に粘性状態にならないために、定着強度が低下してしまう。
【００４３】
傾きａは、トナーが冷却されたときの、トナー、特にトナー中の溶融した結晶性樹脂再結晶化の程度を表している。
【００４４】
傾きａの値が小さければ再結晶化しやすく、粘度の低下は急激に起こる。一方、傾きａの値が大きければ再結晶化しにくく、粘度の低下は緩やかに起こる。ａが０．５よりも小さい場合には、粘性状態が短すぎて、定着強度が低下する傾向がある。逆に、ａが１０よりも大きい場合には、粘性状態が長すぎて、トナーの裏写りが発生する傾向がある。
【００４５】
また、図４に本発明の現像剤を適用し得る定着装置の構成の一例を表す図を示す。
【００４６】
この定着装置は、加熱ローラ４０と、この加熱ローラ４０に当接する加圧ローラ４１とを備え、加熱ローラ４０は、芯金４４と、その表面にフッ素系樹脂からなる被覆層４５を有し、内部に加熱体４３を有する。また、加圧ローラ４１は、芯金４６と、その表面に被覆された例えばシリコンゴム層４２を有し、加熱ローラ４０に対し、所定の荷重で当接されている。
【００４７】
芯金４４は、例えばアルミニウム、鉄および銅より選択された金属あるいはそれらの合金から構成され、その内径は例えば１０〜５０ｍｍである。芯金４４の肉厚は例えば約０．１〜２ｍｍであり、この厚さは、省エネルギーのための薄肉化と、強度とのバランスを考慮して決定される。例えば０．５７ｍｍの鉄よりなる芯金と同等の強度を得るためには、アルミニウムよりなる芯金の場合、０．８ｍｍの肉厚を必要とする。
【００４８】
被覆層４５を構成するフッ素系樹脂としてはポリテトラフルオロエチレン，ＰＴＦＥ，及びテトラフルオロエチレン−パーフルオロアルキルビニルエーテル共重合体，ＰＦＡ，などを例示することができる。被覆層４５の厚みは５０〜１０００μｍとされる。
【００４９】
熱源４３としては、例えば電磁誘導コイル及びハロゲンヒーターを好適に使用することができる。なお、熱源は１本のみでなく、分割した複数の熱源を内包させて、通過する被転写材の幅に応じて配熱領域を変更できるような構成とすることも可能である。
【００５０】
加圧ローラ４０は、芯金４２と、その表面に被覆された例えばシリコンゴムからなる被覆層４６とからなる。芯金４２は、例えばアルミニウム、鉄などの金属またはそれらの合金から構成されている。被覆層４６の厚みは、例えば１〜３０ｍｍである。被覆層４６を構成するシリコンゴムのアスカーＣ硬度は例えば３５〜９０であり、シリコンスポンジゴムを適用することができる。
【００５１】
加熱ローラ４０と加圧ローラ４１との当接荷重（総荷重）は、例えば３００〜９００Ｎである。この当接荷重は、芯金４４の肉厚による加圧ローラ４０の強度を考慮して規定され、例えば０．３ｍｍ厚の鉄よりなる芯金を有する加圧ローラあっては、５００Ｎ以下とすることが好ましい。
【００５２】
本発明の現像剤を用いて現像及び転写された現像剤像を有する被転写材を、上記定着装置に適用することにより、現像剤像を加熱及び溶融し、加圧することにより、被転写材上に定着することが出来る。
【００５３】
なお、耐オフセット性および定着性の観点から、定着装置のニップ幅は例えば４〜８ｍｍである。
【００５４】
本発明の現像剤に使用されるバインダー樹脂は、好ましくは、上記結晶性樹脂と非晶質特性を有するバインダー樹脂を含有する。
【００５５】
非晶質特性を有するバインダー樹脂と結晶性樹脂とが互いに独立した状態で存在していることが好ましい。結晶性樹脂はシャープに溶解し、その溶融した状態で非晶質特性を有する樹脂を溶解する作用が働き、結果としてトナー全体の溶融粘度を下げて、定着性を向上することができる。また、非晶質特性を有するバインダー樹脂と結晶質特性を有する樹脂とが互いに独立して存在することにより、高温側での弾性率の低下を抑えることが可能となるため、耐オフセット性も損なうことがない。
【００５６】
バインダー樹脂全重量に対し、非晶質特性を有するバインダー樹脂は、好ましくはその含有量が７０重量％ないし９８重量％、さらに好ましくはその含有量が８０重量％ないし９５重量％である。結晶性樹脂は、バインダー樹脂全重量に対し、好ましくはその含有量が２重量％ないし３０重量％、さらに好ましくはその含有量が５重量％ないし２０重量％である。
【００５７】
非晶質特性を有する樹脂の含有量が９８重量％を超えると、環境安定性は良いけれども、低温定着性、耐オフセット性が劣る傾向があり、７０重量％未満であると、低温定着性は良いけれども、部材汚れ、保存性、耐ブロッキング性が劣る傾向がある。
【００５８】
結晶性樹脂の含有量が３０重量％を超えると、低温定着性は良いけれども、スティッキング、保存性、耐ブロッキング性に劣る傾向があり、２重量％未満であると、低温定着性、耐オフセット性が劣る傾向がある。
【００５９】
本発明に使用される結晶性樹脂は、２価以上の多価カルボン酸化合物からなるカルボン酸成分を含有した単量体と、２価以上の多価アルコールからなるアルコール成分を用いて得られる。酸成分としてフマル酸、マレイン酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、もしくはドデセニルコハク酸、オクチルコハク酸等の炭素数１〜２０のアルキル基または炭素数２〜２０のアルケニル基で置換されたコハク酸およびこれらの酸の無水物、アルキルエステル等の誘導体があり、アルコール成分としては、エチレングリコール、プロピレングリコール、１，４−ブタンジオール、１，３−ブタンジオール、１，５−ペンタンジオール、１，６−ヘキサンジオール、ネオペンチングリコール、グリセリン、トリメチロールエタン、トリメチロールプロパン、ペンタエリストール等の脂肪族ポリオール、１，４−シクロヘキサンジオール、１，４−シクロヘキサンジメタノール等の脂環族ポリオール、ビスフェノールＡ等のエチレンオキシドまたはプロピレンオキシド付加物等をあげることができる。特に、炭素数１６以上のアルキルもしくはアルケニル基を有したもの、炭素数２〜６のジオールを８０モル％以上含有したアルコール成分とフマル酸を８０モル％以上含有したカルボン酸成分とを縮重合させて得られる、通常ワックス状の結晶性化合物であり、軟化点が１１０〜１５０℃、ガラス転移点１００〜１４０℃で、融点とガラス転移点との差が０．１〜１０℃の範囲内にある樹脂が望ましい。これらは１種類又は２種類以上を混合して使用してもよい。
【００６０】
本発明に使用される非晶質特性を有するバインダー樹脂としては、例えばポリスチレン、ポリ−ｐ−クロルスチレン、ポリビニルトルエンなどのスチレンおよびその置換体の単重合体；スチレン−ｐ−クロルスチレン共重合体、スチレン−ビニルトルエン共重合体、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−アクリロニトリル−インデン共重合体などのスチレン系共重合体；ポリ塩化ビニル、フェノール樹脂、天然変性フェノール樹脂、天然樹脂変性マレイン酸樹脂、アクリル樹脂、メタクリル樹脂、ポリ酢酸ビニル、シリコン樹脂ポリエステル樹脂、ポリウレタン、ポリアミド樹脂、フラン樹脂、エポキシ樹脂、キシレン樹脂ポリビニルブチラール、テルペン樹脂、クマロンインデン樹脂、石油系樹脂等が使用できる。好ましいバインダー樹脂としては、スチレン系共重合体もしくはポリエステル樹脂がある。
【００６１】
本発明に用いるワックスとしては、結晶性樹脂の融点よりも１０℃以上低い融点を有する第２のワックスと、結晶性樹脂の融点よりも１０℃以上高い第１のワックスの少なくとも２種類のワックスを用いることが好ましい。このようなワックスとして、例えば低分子量ポリエチレン、低分子量ポリプロピレン、ポリオレフィン共重合物、ポリオレフィンワックス、マイクロクリスタリンワックス、パラフィンワックス、フィッシャートロプシュワックスの如き脂肪族炭化水素系ワックス、酸価ポリエチレンワックスの如き脂肪族炭化水素系ワックスの酸化物、または、それらのブロック共重合体、キャンデリラワックス、カルナバワックス、木ろう、ホホバろう、ライスワックスの如き植物系ワックス、みつろう、ラノリン、鯨ろうの如き動物系ワックス、オゾケライト、セレシン、ペトロラクタムの如き鉱物系ワックス、モンタン酸エステルワックス、カスターワックスの如き脂肪酸エステルを主成分とするワックス類、脱酸カルナバワックスの如き脂肪酸エステルを一部または全部を脱酸化したものがあげられる。
【００６２】
第１のワックスとしては、融点が１２０℃以上のワックス例えば高密度の低分子量ポリエチレン（１２４〜１３３℃）、低分子量ポリプロピレン（１４５〜１６４℃）などが例示される。
【００６３】
また、第２のワックスとして、融点が１３０℃以下のワックス例えばキャンデリラワックス（７１℃）、カルナバワックス（８３℃）、ライスワックス（７９℃）、ホホバオイル（９５℃）、白ロウ（５３℃）、蜜ろう（６４℃）、などの植物系ワックスや動物系ワックス、パラフィンワックス（８０〜１０７℃）などの脂肪族炭化水素系ワックス、長鎖エステルワックス（９０〜９５℃）、脂肪酸エステルワックス（６０〜８２℃）、酸性基を有する（７３℃）、ステアリン酸亜鉛（１２３℃）などの脂肪酸金属塩、モンタンワックス（７９〜８９℃）、モンタン酸エステルワックス（５６〜９２℃）、及び低密度の低分子量ポリエチレン（１０３〜１２４℃）などが例示される。
【００６４】
第１のワックスは、バインダー樹脂及び着色剤等の混練時に混入することができる。あるいは非晶質特性を有するバインダー樹脂の重合時に添加することができる。その添加量は、溶液中の樹脂固形分１００重量部に対して、ワックス０．１〜８重量部であることが好ましい。この範囲であると、ワックスの分散がより良好になり、好ましい。
【００６５】
また、第２のワックスは、バインダー樹脂及び着色剤等の混練時に混入することができる。あるいは結晶性樹脂の重合時に添加することができる。その添加量は、溶液中の樹脂固形分１００重量部に対して、０．１〜８重量部であることが好ましい。これにより、ワックスの分散がより良好になり得る。
【００６６】
上記各ワックスは、任意に組み合わせて用いることが出来る。融点の低いワックスは可塑化作用を発揮し得、トナーの低温定着性に寄与し、結晶性樹脂の効果をさらに高め得る。また、融点の高いワックスは離型作用に対する効果を発揮し得、耐高温オフセット性に寄与し得る。
【００６７】
本発明に用いる着色剤としては、カーボンブラックや有機もしくは無機の顔料や染料などが用いられる。カーボンブラックでは、アセチレンブラック、ファーネスブラック、サーマルブラック、チャネルブラック、ケッチエンブラックなどを、顔染料としては、例えばファーストイエローＧ、ベンジジンイエロー、インドファストオレンジ、イルガジンレッド、カーミンＦＢ、パーマネントボルドーＦＲＲ、ピグメントオレンジＲ、リソールレッド２Ｇ、レーキレッドＣ、ローダミンＦＢ、ローダミンＢレーキ、フタロシアニンブルー、ピグメントブル−、ブリリアントグリーンＢ、フタロシアニングリーン、及びキナクリドン等を、単独で、あるいは混合して使用することができる。
【００６８】
本発明の現像剤には、摩擦帯電電荷量を制御するための帯電制御剤等を配合することができる。
【００６９】
帯電制御剤としては、例えば含金属アゾ化合物が用いられ、金属元素が鉄、コバルト、クロムの錯体、錯塩、またはその混合物が好ましい。
【００７０】
また、例えば含金属サリチル酸誘導体化合物が用いられ、金属元素がジルコニウム、亜鉛、クロム、ボロンの錯体、錯塩、またはその混合物が好ましい。
【００７１】
また、本発明の現像剤には、結晶性を含有するバインダー樹脂及び着色剤を含むトナー粒子に、流動性や帯電性を付与するために、トナー粒子全重量に対し０．２〜３重量％の無機微粒子を混合することができる。
【００７２】
このような無機微粒子として、シリカ、チタニア、アルミナ、チタン酸ストロンチウム、及び酸化錫等を単独であるいは２種以上混合して使用することができる。無機微粒子は、疎水化剤で表面処理されたものを使用することが環境安定性向上の観点から好ましい。
【００７３】
また、このような無機酸化物以外に、トナー粒子に対し、例えば粒径１μｍ以下の樹脂微粒子を、クリーニング性向上のために、混合してもよい。
【００７４】
本発明の現像剤は、キャリアと混合した二成分現像剤として使用することができる。
【００７５】
キャリアとして、キャリア粒子が（ＭＯ）x（Ｆｅ2Ｏ3）Y、Ｘ／Ｙ＜１．０で、ＭはＬｉ、Ｍｇ、Ｍｎ、Ｆｅ（II）、Ｃｏ、Ｎｉ、Ｃｕ、Ｚｎ、Ｃｄ、Ｓｒ、Ｂａからなる群から選ばれた１種または２種以上の金属からなるコア粒子に、シリコン樹脂が被覆され、２５０Ｖ／２．０ｍｍギャップの抵抗値が、例えば１×１０10〜３×１０12である、約６０〜３０μｍの粒子径を有するフェライトキャリアを好ましく用いることができる。
【００７６】
以下、実施例を示し、本発明を具体的に説明する。
【００７７】
なお、文中、単に部とあるのは、重量部を意味する。
【００７８】
実施例
図４の同様の構成を有し、表面にＰＦＡチューブ層を有する４０ｍｍ径の加熱ローラと、この加圧ローラに７００Ｎで圧接され、表面にシリコンゴム層を有する３０ｍｍ径の加圧ローラとを有する定着装置を用意し、加熱ローラに接触されたサーミスタにより、１６０℃に温度調節した。ニップは６ｍｍになるように加圧力を微調整をした。定着スピードは２００ｍｍ／秒とした。
【００７９】
実施例１ないし９
トナー粒子材料組成
バインダー樹脂  
（軟化点１００℃と軟化点１５０℃のポリエステル樹脂を重量比６：４で混合したもの）  １００部
下記表１−１，表１−２に示す熱的特性を有する
結晶性ポリエステルＡないしＩ                              ５部
着色剤（銅フタロシアニン青色顔料）                        ６部
荷電制御剤（ジルコニウム塩有機金属化合物）                １部
第１のワックス  ポリプロピレンワックス（融点１５０℃）    ２部
第２のワックス  ライスワックス（融点７９℃）              ２部
【表１】
2004240421.tif 000002
【００８０】
【表２】
2004240421.tif 000003
【００８１】
上記組成の材料をヘンシェルミキサーを用いて混合した後、二軸押し出し機により溶融混練した。
【００８２】
得られた溶融混練り物を冷却後、ハンマーミルで粗粉砕し、次いで、ジェット粉砕機で微粉砕、分級を行い、体積平均径９μｍのトナー粒子を得た。  得られたトナー粒子１００部に疎水性シリカ０．５部と疎水性酸化チタン０．５部をヘンシェルミキサーにより添加混合し、トナーを得た。
【００８３】
得られたトナーについて、以下のような試験、評価を行った。また、得られた結果を下記表２に示す。
【００８４】
定着最低温度
最低定着温度は、７５％以上の定着残存率を得る温度とした。
【００８５】
定着残存率は、定着器の熱ローラの設定温度を順次上昇させた状態で、加重４００Ｎ、ニップ幅７．５ｍｍ、定着送り速度２００ｍｍ／ｓｅｃの条件でトナー像を転写した転写用紙を定着器により定着処理を行い、形成された定着画像に対して画像部の画像濃度を測定し、その画像部を１００％コットンパットで摩擦を施した後、画像濃度を再度測定して、以下の式で算出することにより求めた。
【００８６】
定着残存率＝摩擦後の画像濃度／摩擦前の画像濃度×１００（％）
非オフセット領域
非オフセット範囲の測定は、トナー像を転写して上記条件で定着処理を行い、トナーの汚れが生ずるか否かを観察する操作を、定着器の熱ローラの設定温度を順次上昇させた状態で行い、低温度域で発生する低温オフセット、高温度領域で発生する高温オフセットのいずれも発生しない温度領域を非オフセット範囲とした。
【００８７】
スメアレベル
スメアレベルの測定は、スメアレベルを１０段階に分けた見本を作成し、これと照合して評価した。ここでは、スメアレベルは、非オフセット範囲温度における平均値とした。このスメアレベルは、値が小さい程、良好であることを示す。
【００８８】
スティッキングレベル
スティッキングは、８００枚連続印字し、排紙画像を排紙トレイに積み上げ、一定時間後に下の画像が、上の記録紙の裏面に裏写りしているかどうかを１００枚おきに観察し、評価した。
【００８９】
裏写りが全くない場合を二重丸、裏写りがほとんどない場合を○、裏写りはないが非転写材同士が張り付いて剥がすときに音が出る場合を△、裏写りした画像が明らかにわかる場合を×として各々評価した。
【００９０】
部材汚れ
部材汚れは、１０万枚印字後の加圧ローラ、定着分離爪、サーミスタの表面へのトナーなどの汚染物の付着と記録紙の表／裏の画像汚れの状況を総合的に観察した。
【００９１】
付着物が無く、記録紙の画像汚れもない場合を二重丸、付着物がほとんどなく、記録紙の画像汚れもほとんどない場合を○、付着物はあるが、転写材への画像汚れは見られない場合を△、及び付着物が多く、画像汚れによる欠陥が生じる場合、サーミスタの温度検知異常が生じる場合、あるいは爪部分でジャムが発生する場合を×と各々評価した。
【００９２】
保存性
１００ｃｃのポリビンに２０ｇのトナーを計り入れ、これを５５℃の温水中に浸漬して８時間後、室温まで放冷したトナーを６０メッシュの振動ふるいで３０秒間篩った後の篩い上の残量を計量した。この値が２ｇ以下あるとき良好であることを示す。
【００９３】
耐ブロッキング性
１００ｍｌのガラス瓶に２０ｇのトナーを入れ、温度５０℃、湿度９０％に設定した環境槽に２００時間放置した後のトナーの状態を観察した。全くブロッキングが発生しない場合を○、ソフトケーキングしている場合を△、ハードケーキングしている場合を×と各々評価した。
【表３】
2004240421.tif 000004
【００９４】
実施例１ないし５は、第１ないし第４の発明に係る条件すなわち
（１）現像剤の発熱ピーク温度と吸熱ピーク温度が異なること、
（２）現像剤のＤＳＣ吸熱ピークの温度が１００ないし１３５℃、その降温時のＤＳＣ発熱ピークの温度が７０ないし１２０℃、及びこのＤＳＣ発熱ピークに対するＤＳＣ吸熱ピークの熱量比が１ないし２であること、
（３）現像剤のＤＳＣ吸熱ピークの立ち上がり温度が、そのＤＳＣ吸熱ピークの温度とＤＳＣ吸熱ピークの温度より３０℃低い温度との間であり、その降温時のＤＳＣ発熱ピークの立ち上がり温度が、ＤＳＣ発熱ピークの温度とＤＳＣ発熱ピークの温度より２０℃高い温度との間であること、及び
（４）降温時のＤＳＣ発熱ピークの温度及びその降温速度が、下記関係式を満足すること
ｙ＝−ａ×Ｌｎ（ｘ）＋ｂ
０．５≦ａ≦１０，  ６０≦ｂ≦１００
の全てを満足していた。
【００９５】
この実施例１ないし５に係る現像剤は、最低定着温度も問題がなく、非オフセット範囲が広く、スメアレベル、スティッキングレベル、部材汚れ、保存性、及び耐ブロッキング性共に良好であった。上記条件（１）ないし（４）を満足する現像剤を用いることにより、良好な定着性を確保し、耐オフセット性、耐スメア性、耐スティッキング性、部材汚れ防止および巻き付き防止の向上を図り、長期にわたり鮮明な画像を形成し得ることがわかった。
【００９６】
実施例６は、結晶化度が５０％を超えていることから、上記条件（１）を満足せず、吸熱ピーク温度が１００℃以下であり、熱量比が２以上であることから条件（２）を満足せず、ａ値が１０以上，ｂ値が６０未満であることから条件（４）を満足していなかった実施例６では、全てにおいて実施例１ないし５よりも劣った評価となった。
【００９７】
実施例７は、結晶化度が１０％未満であることから上記条件（１）を満足せず、吸熱ピーク温度が１３０℃より高く、発熱ピーク温度が１２０℃よりも高いことから条件（２）を満足しておらず、ａ値が０．５未満、ｂ値が１００℃を超えることから条件（４）を満足していなかった。実施例１ないし実施例５の現像剤と比較すると、スティッキングレベル及び部材汚れは、それほど低下しなかったけれども、最低定着温度が多少高く、非オフセット領域が多少狭くなり、スメアが多少発生し、保存性及び耐ブロッキング性が多少低下していた。
【００９８】
実施例８は、結晶化度が１０％未満であることから上記条件（１）を満足せず、発熱ピークが７０℃より低いことから条件（２）を満足せず、発熱ピークの立ち上がり温度と発熱ピーク温度との差が２０℃を超えていることから条件（３）を満足せず、ａ値が０．５より低く、ｂ値が６０より低いことから条件（４）を満足していなかった。実施例１ないし実施例５の現像剤と比較すると、実施例８に係る現像剤の評価は全体的にやや劣っていた。
【００９９】
また、実施例９は、結晶化度が５０％を超えていることから条件（１）を満足せず吸熱ピーク温度が１３０℃より高く、発熱ピーク温度が１２０℃よりも高く、熱量比が２を超えていることから条件（２）を満足せず、吸熱ピークの立ち上がり温度と吸熱ピーク温度との差が３０℃を超えてていることから条件（３）を満足せず、ａ値が１０より高く、ｂ値が１００より高いことから条件（４）を満足していなかった。実施例９に係る現像剤は、裏写りは発生せず、保存性、耐ブロッキング性も良好であるけれども、実施例１ないし実施例５の現像剤と比較すると、最低定着温度が高く、非オフセット領域が狭く、スメア、部材汚れが多少発生していた。
【０１００】
実施例１ないし９に示すように、例えばバインダー樹脂として結晶性ポリエステルを用いると、その示差熱分析装置により測定されるＤＳＣ曲線において、昇温時のＤＳＣ吸熱ピークの温度と、降温時のＤＳＣ発熱ピークの温度が異なる現像剤が得られる。
【０１０１】
また、実施例１ないし９から、単に結晶性樹脂を含有する現像剤ならば何でも良いわけではなく、結晶性樹脂の物性例えば結晶化度、及び現像剤の物性例えばＤＳＣ吸熱ピークの温度、ＤＳＣ発熱ピークの温度、ＤＳＣ発熱ピークに対するＤＳＣ吸熱ピークの熱量比、ＤＳＣ吸熱ピークの立ち上がり温度、ＤＳＣ発熱ピークの立ち上がり温度、及びＤＳＣ発熱ピークの温度と降温速度の関係等により、現像剤特性が異なることがわかる。さらに、本願発明に係る上記条件（１）ないし（４）のうち少なくとも１つを満足することにより、より良好な特性を有する現像剤が得られ、全てを満足する場合はさらに優れた特性を有する現像剤が得られることがわかる。
【図面の簡単な説明】
【０１０２】
【図１】本発明の現像剤のＤＳＣ曲線の一例を表すグラフ図
【図２】結晶質及び非晶質ポリエステル樹脂の一例についてその溶融粘度と温度との関係を表すグラフ図
【図３】降温速度ｘ（℃／分）の対数と発熱ピークｙ（℃）の範囲を表すグラフ図
【図４】本発明の現像剤を適用し得る定着装置の構成の一例を表す図
【符号の説明】
【０１０３】
１…、２…、４０…加熱ローラ、４１…加圧ローラ、４２…シリコンゴム層、４３…加熱体、４４，４６…芯金、４５…被覆層
【図１】
2004240421.tif 000005
【図２】
2004240421.tif 000006
【図３】
2004240421.tif 000007
【図４】
2004240421.tif 000008